Brevet FR2715051A1 — publié le 19950721

Dans la fabrication de nombre de produits du papier, tels que les essuie-mains, les chiffons d'essuyage et analogues, on doit prêter attention à une grande diversité de caractéristiques du produit pour obtenir un produit final offrant la combinaison appropriée d'attributs convenant aux buts poursuivis pour le produit. Parmi ces divers attributs, la résistance, l'aptitude à l'absorption, l'épaisseur et l'extensibilité améliorées ont toujours constitué des objectifs majeurs, en particulier pour les produits vendus et utilisés dans les secteurs des services et de l'industrie. Traditionnellement, nombre de ces produits du papier ont été fabriqués en utilisant un procédé de pressage humide dans lequel une quantité significative d'eau est enlevée d'une nappe étalée humide par pression ou serrage de la nappe pour en expulser l'eau avant le séchage final. En particulier, tandis qu'elle est supportée sur un feutre papetier absorbant, la nappe est serrée entre le feutre et la surface d'un cylindre rotatif chauffé (sécheur frictionneur) en utilisant un rouleau de pression tandis que la nappe est transférée vers la surface du sécheur frictionneur. La nappe est ensuite séparée du sécheur frictionneur à l'aide d'une racle (crêpage) qui sert à délier partiellement la nappe en brisant nombre des liaisons précédemment formées au cours des étapes de pressage humide du procédé. La nappe peut être crêpée à l'état sec ou humide. Le crêpage améliore généralement la souplesse de la nappe, mais au dépens d'une perte significative de la résistance. Plus récemment, le séchage par soufflage transversal est devenu un moyen plus courant de séchage des nappes de papier. Le séchage par soufflage transversal apporte un procédé relativement non compressif d'élimination de l'eau de la nappe en faisant passer de l'air chaud au travers de la nappe jusqu'à ce qu'elle soit sèche. Plus spécifiquement, une nappe étalée humide est transférée depuis la toile de formation jusque sur une toile pour séchage par soufflage transversal, grossière et fortement perméable, et la nappe est retenue sur la toile pour séchage par soufflage transversal jusqu'à ce qu'elle soit sèche. La nappe séchée résultante est plus souple et plus épaisse qu'une feuille non crêpée, séchée de façon traditionnelle, car il se forme moins de liaisons et la nappe est moins comprimée. L'essorage de l'eau depuis la nappe humide est éliminé bien que l'utilisation d'un rouleau de pression pour transférer ultérieurement la nappe vers un sécheur frictionneur puisse toujours être utilisé à des fins de crêpage. Bien qu'il s'agisse d'un procédé incitant à éliminer le sécheur frictionneur et à fabriquer un produit séché par soufflage transversal non crêpé, les feuilles séchées par soufflage transversal non crêpées sont habituellement raides et, si elles ne sont pas calandrées, elles sont rugueuses au toucher comparées à leurs homologues crêpées. Cela est partiellement dû à la forte raideur inhérente et à la résistance des feuilles non crêpées, mais également en partie à la grossièreté de la toile pour séchage par soufflage transversal sur laquelle la nappe humide est conformée et séchée. Par suite, l'utilisation de feuilles séchées par soufflage transversal non crêpées a été limitée à des applications où l'important est que la feuille ait une forte résistance. Ces produits ont des propriétés d'absorption modérées. Il existe donc un besoin en un produit du papier séché par soufflage transversal, non crêpé, offrant une combinaison améliorée de propriétés pour permettre son utilisation comme chiffon d'essuyage ou serviette en papier. Il a maintenant été découvert que, pour certaines feuilles de base séchées par soufflage transversal non crêpées, en particulier les feuilles de base séchées par soufflage transversal non crêpées de poids de base relativement faible, le calibre de la feuille de base est, de façon surprenante, sensiblement indépendant du poids de base de la feuille. (Tel qu'utilisé ici, le terme feuille de base désigne la feuille sèche sortant de la machine à papier, avant tout post-traitement, tel que calandrage, gaufrage ou analogue.) En produisant des serviettes ou des chiffons à jets multiples à partir de jets de feuilles de base séchées par soufflage transversal, non crêpées, individuelles, relativement légères, plutôt qu'en fabriquant les produits à partir d'une feuille unique non crêpée de poids de base élevé, par exemple, on peut obtenir des propriétés améliorées par rapport à la quantité de fibres utilisée, en particulier en ce qui concerne la capacité d'absorption et le calibre pour un niveau de résistance donné. Par suite, on peut produire des serviettes et des chiffons à jets multiples ayant un calibre plus élevé à l'état humide et à sec que les produits courants du commerce, tout en possédant une combinaison de propriétés qui correspondent ou surpassent celles des meilleurs produits à jets multiples crêpés, et surpassent celles des produits antérieurs séchés par soufflage transversal, non crêpés. Il a également été découvert que la capacité d'absorption aqueuse de certaines feuilles de base séchées par soufflage transversal, non crêpées, est également indépendante du calibre de la feuille imparti par des posttraitements à sec, tels que le crêpage, le gaufrage ou le calandrage. A la différence des nappes de papier classiques pressées humides et crêpées, qui s'aplatissent lorsqu'elles sont exposées à de l'eau, les feuilles non crêpées, selon certaines formes d'exécution de l'invention, augmentent sensiblement d'épaisseur lorsqu'elles sont exposées à de l'eau, de telle sorte que le rapport du Calibre Humide au Calibre à Sec (tels que définis ci-après) est d'environ 1,5 ou plus. Pour les utilisations du produit dans lesquelles il est important de pouvoir essuyer de l'eau ou des liquides aqueux répandus, on préfère que la composition de fabrication des fibres utilisée pour fabriquer la feuille renferme une résine promouvant la résistance à l'état humide car une telle résine augmente la "mémoire" humide de la feuille pour permettre à la feuille, lorsqu'elle est mouillée, de revenir dans l'état où elle se trouvait avant le post-traitement à sec. Cependant, la présence d'une résine promouvant la résistance à l'état humide n'est pas nécessaire pour les produits qui ne sont utilisés que pour essuyer de l'huile ou d'autres liquides non polaires, tels que certains chiffons industriels. Par conséquent, selon un aspect, l'invention porte sur un procédé de fabrication d'une feuille séchée par soufflage transversal, non crêpée, comprenant : (a) le dépôt d'une suspension aqueuse de fibres papetières sur une toile de formation poreuse qui retient les fibres et qui permet à l'eau de passer au travers pour former une nappe humide ; (b) la déshydratation de la nappe jusqu'à une consistance allant d'environ 10 à environ 30 W ; (c) le transfert de la nappe déshydratée jusque sur une toile pour séchage par soufflage transversal ayant un contour superficiel tridimensionnel tel que la dimension dans la direction z, ou profondeur du contour superficiel, est sensiblement supérieur à l'épaisseur de la nappe humide, et la conformation de la nappe humide au contour superficiel de la toile pour séchage par soufflage transversal à l'aide d'une pression positive et/ou négative et (d) le séchage par soufflage transversal de la nappe, le Calibre à Sec de la nappe séchée étant sensiblement indépendant du poids de base de la nappe. Selon un autre aspect, l'invention apporte une feuille de base séchée par soufflage transversal, non crêpée, ayant un Calibre à Sec qui est indépendant du poids de base de la feuille de base, ladite feuille de base ayant un Calibre à Sec d'environ 0,4 mm ou plus, une Capacité d'Absorption Aqueuse d'environ 500 Oo ou plus et une extensibilité dans le sens machine d'environ 10 W ou plus. Selon un autre aspect, le jet séché par soufflage transversal et non crêpé a un poids de base compris entre environ 10 et environ 30 ou 50 g/m2, une résistance à la rupture par traction dans le sens machine d'environ 1000 g ou plus, et un Calibre à Sec et/ou un Calibre Humide à l'état non calandré d'environ 0,4 mm ou plus. Ces aspects de l'invention, et d'autres, seront décrits plus loin avec davantage de détails. Les fibres cellulosiques convenant pour la mise en oeuvre de la présente invention comprennent les fibres papetières secondaires (recyclées) et les fibres papetières vierges, selon toutes proportions. De telles fibres comprennent, sans limitation, les fibres de bois feuillus et résineux, ainsi que les fibres ne provenant pas du bois. Une partie de la composition de fabrication peut également renfermer des fibres synthétiques non cellulosiques. On a constaté que l'on pouvait fabriquer un produit de grande qualité ayant un équilibre unique en son genre entre les propriétés en utilisant uniquement, ou de façon prédominante, des fibres secondaires. Le poids de base fini des feuilles ou jets séchés par soufflage transversal individuels selon l'invention peut, de préférence, être compris entre environ 10 et environ 30 g/m2, plus particulièrement entre environ 15 et environ 25 g/m2 et mieux être d'environ 20 g/m2. Ces feuilles séchées par soufflage transversal peuvent être réunies ensemble pour former un produit à jets multiples ayant deux, trois, quatre jets ou davantage. Ces produits à jets multiples ont, de façon inattendue, un calibre et des caractéristiques d'absorption élevés par rapport à la quantité de fibres impliquées. Le poids de base des produits à jets multiples dépend du nombre de jets selon l'invention et du poids de base de chaque jet. Les procédés de formation convenables comprennent le procédé sur table plate et d'autres procédés de formation classiques bien connus dans l'industrie papetière. Les formeurs à toile double conviennent particulièrement bien pour les poids de base relativement faibles rencontrés dans le cas des serviettes et chiffons selon l'invention. Les toiles de formation peuvent également être classiques, les tissages fins qui offrent un plus grand support aux fibres étant préférés pour produire une feuille ou une nappe plus lisse. Comme toiles de formation convenables, on peut citer celles faites par Asten Forming Fabrics Inc., Appleton, Wisconsin (USA) et qui sont désignées par 856A ou 866A. Conviennent également les toiles en acier inoxydable ou à monofilament d'ouverture de maille 100. Le procédé de séchage peut être n'importe quel procédé de séchage non compressif qui tend à augmenter le calibre ou l'épaisseur de la nappe humide, y compris, sans que cela soit limitatif, le séchage par soufflage transversal, le rayonnement infra-rouge, le séchage par micro-ondes, etc. Du fait de sa disponibilité commerciale et de sa commodité, le séchage par soufflage transversal est un moyen bien connu et préféré pour effectuer le séchage non compressif d'une nappe. Le procédé de séchage par soufflage transversal peut être classique, comme il est bien connu dans l'industrie papetière. Des procédés convenables de séchage par soufflage transversal sont décrits dans US-A-5 048 589 au nom de Cook et al. (1991) intitulé "Non-Creped Hand or Wiper Towel" et US-A-4 440 597 au nom de Wells et al. (1984) intitulé "Wetmicrocontracted Paper and Concomitant Process". Un fort degré d'extensibilité de la feuille est souhaitable, tel que - dans le sens machine - d'environ 10 % ou plus, de préférence d'environ 15 à environ 30 %, et commodément d'environ 20 %, et il peut être obtenu en utilisant des transferts à vitesse différentielle entre la toile de formation et la toile pour séchage par soufflage transversal, comme il est décrit dans le brevet Wells précité, ou entre n'importe quelles autres toiles utilisées au niveau de l'extrémité humide du procédé. L'utilisation d'une ou plusieurs toiles de transfert entre la toile de formation et la toile pour séchage par soufflage transversal, comme il est décrit dans la demande de brevet américaine nO 08/036 649 co-pendante intitulée "Method For Making Smooth Uncreped Throughdried Sheets" déposée le 24 mars 1993 au nom de Steven A. Engel et al. peut également être utilisée pour conférer une extensibilité accrue et pour produire une feuille plus lisse. On préfère que le degré d'extensibilité soit compris entre environ 5 et environ 40 %, et mieux entre environ 15 et environ 30 % dans la feuille non crêpée séchée. Les toiles convenables pour séchage par soufflage transversal comprennent, sans que cela soit limitatif, les produits Asten 920A et 937A et les produits Velostar P800 et 103A également fabriqués par Asten. Ces toiles offrent une tridimensionnalité suffisante pour fournir un calibre indépendant du poids de base de la nappe. La tridimensionnalité des toiles peut être quantifiée par la distance dans la direction z entre les articulations de chaîne et les articulations de trame de la toile. Dans les toiles précitées, cette distance va d'environ 0,17 mm à environ 0,38 mm. On pense que des toiles à couches multiples peuvent avoir une tridimensionnalité encore supérieure. A titre d'exemple, si l'on utilise une toile pour séchage par soufflage transversal Asten Velostar P800 selon la présente invention, et fabrique des feuilles séchées par soufflage transversal, non crêpées, ayant des poids de base d'environ 14, 18, 21, 27, 30 et 32 g/m2, on constate qu'elles présentent sensiblement le même calibre à sec d'environ 0,5 mm tel que déterminé par un procédé différent mais similaire de mesure du calibre. La réunion entre jets des différents jets séchés par soufflage transversal, non crêpés, selon l'invention, peut être effectuée par tous moyens de réunion de jets comme cela est bien connu dans l'industrie papetière. La frisure est un des moyens de réunion de jets que l'on préfère. Les produits à jets multiples, décrits ci-après dans les exemples, sont réunis ensemble avec le côté le plus lisse des jets extérieurs tournés vers l'extérieur. Le côté le plus lisse du jet est le côté qui n'est pas en contact avec la toile pour séchage par soufflage transversal pendant le séchage, côté souvent appelé "côté air" de la feuille. Le côté de la feuille qui est en contact avec la toile pour séchage par soufflage transversal pendant le séchage est souvent appelé "côté séchoir" de la feuille. On pense que des produits à jets multiples ayant un calibre encore supérieur peuvent être obtenus en réunissant ensemble les côtés air de jets voisins. Les jets selon l'invention peuvent avoir individuellement une résistance à la rupture par traction dans le sens machine d'environ 1000 g ou plus, de préférence d'environ 2000 g ou plus, en fonction de la forme du produit. La Capacité d'Absorption Aqueuse des produits formés à partir des jets selon l'invention est d'au moins environ 500 % en poids, de préférence d'environ 800 % en poids ou plus, et mieux d'environ 1000 % ou plus. Cette notion se réfère à la capacité d'un produit à absorber de l'eau en une période de temps et elle est mise en relation avec la quantité totale d'eau retenue par le produit à son point de saturation. La procédure spécifique utilisée pour mesurer la "Capacité d'Absorption Aqueuse" est décrite dans la norme fédérale américaine nO UU-T-595C et elle est exprimée, en pourcentage, comme étant le poids d'eau absorbée divisé par le poids de l'échantillon. Avantageusement, la Capacité d'Absorption Aqueuse est indépendante du Calibre à Sec du produit. Les produits formés à partir des jets selon l'invention peuvent également avoir une Vitesse d'Absorption Aqueuse d'environ une seconde ou moins. La "Vitesse d'Absorption Aqueuse" est le temps nécessaire pour qu'une goutte d'eau pénètre la surface d'une serviette ou d'un chiffon selon la norme fédérale américaine UU-P-3lb. La Capacité d'Absorption d'Huile des produits formés à partir des jets selon l'invention peut être d'environ 300 % en poids ou plus, de préférence d'environ 400 % ou plus, et commodément d'environ 400 à environ 550 % en poids. La "Capacité d'Absorption d'Huile" est mesurée selon la procédure décrite dans la norme fédérale américaine UUT 595B. Les produits formés à partir des jets selon l'invention offrent une Vitesse d'Absorption d'Huile d'environ 20 secondes ou moins, de préférence d'environ 10 secondes ou moins, et mieux d'environ 5 secondes ou moins. La Vitesse d'Absorption d'Huile est mesurée selon la norme fédérale américaine UU-P-3lb. Le Calibre à Sec des feuilles de base ou jets non calandrés individuels est d'environ 0,4 mm ou plus, de préférence d'environ 0,6 mm ou plus, et commodément d'environ 0,4 à environ 0,8 mm. Le Calibre à Sec est l'épaisseur d'un produit ou d'un jet sec mesurée sous une charge contrôlée. Le procédé de détermination du Calibre à Sec utilise une jauge graduée Starrett (modèle 2320 disponible auprès de Mitutoyo Corporation, Landic Mita Building, 31-19 Shiba, 5-Chome, Minato-Ku, Tokyo 108, Japon) et un bloc plastique (LUCITER) mesurant 100 mm x 100 mm. Le centre du bloc de LUCITE est marqué pour permettre à la pointe de la jauge d'être centrée sur le bloc. L'épaisseur du bloc est telle que la force totale exercée sur l'échantillon par le poids du bloc et le ressort de la jauge est de 225 g. Un échantillon de matériau à mesurer est découpé à une taille de 100 mm x 100 mm. L'échantillon ne doit présenter ni pli, ni ondulation, ni être froissé. L'échantillon est placé sous le bloc de LUCITE et le bloc et l'échantillon sont placés sous la pointe de la jauge avec la pointe de la jauge centrée sur le bloc. La pointe de la jauge est doucement libérée et le Calibre à Sec est lu au 0,01 mm près après 15 à 20 secondes. La procédure est répétée sur quatre échantillons représentatifs additionnels et l'on fait la moyenne des résultats des 5 échantillons. Le Calibre Humide des jets individuels peut être d'environ 0,4 mm ou plus, de préférence d'environ 0,6 mm ou plus et commodément d'environ 0,4 à environ 0,8 mm. Le Calibre Humide est mesuré d'une façon similaire au procédé décrit ci-dessus pour le Calibre à Sec, excepté que l'échantillon est immergé dans un bain d'eau jusqu'à ce qu'il soit complètement saturé. L'échantillon est enlevé de l'eau en le tenant soigneusement par deux de ses angles voisins et en enlevant l'excès d'eau en laissant traîner l'échantillon contre le bord du récipient du bain d'eau tandis qu'il est enlevé dudit bain. L'échantillon est abaissé sur la face inférieure du bloc de LUCITE depuis un bord (non pas d'un angle) pour éviter la formation de bulles, de plis ou d'ondulations. On procède ensuite à la mesure du Calibre Humide comme indiqué ci-dessus pour le Calibre à Sec. Ces aspects de l'invention, ainsi que d'autres, seront décrits avec davantage de détails dans les exemples suivants. EXEMPLE 1 On a préparé une suspension aqueuse formée à 100 W de fibres papetières secondaires contenant environ 0,2 W en poids de fibres. La suspension de fibres a été fournie à une caisse d'arrivée à toile double (caisse de tête) et déposée sur une toile de formation. La toile de formation était une toile Asten 866 ayant un volume de vides de 64,5 W. La vitesse de la toile de formation était de 681 m (2234 pieds) par minute. La nappe nouvellement formée est débarrassée de son eau jusqu'à une consistance d'environ 20 W en poids en utilisant une caisse aspirante située au-dessous de la toile de formation avant d'être transférée à une toile de transfert qui se déplace à une vitesse de 567,5 m (1862 pieds) par minute (20 W de différence de vitesse) . La toile de transfert était une toile Asten 937 ayant un volume de vides de 61,6 Oo. Les étoffes étaient positionnées de telle sorte que la toile de formation était à proximité immédiate de la toile de transfert. Le sabot de transfert était disposé derrière la toile de transfert et il se déplaçait jusque dans la toile de formation, de façon à déplacer la toile de transfert mais pas la toile de formation. Dans l'art papetier, ce positionnement est appelé contact tangentiel ou contact d'effleurement entre les toiles. Le sabot à vide tirait une dépression de 127 mm (5 pouces) de mercure pour réaliser le transfert sans compacter la nappe. La nappe a ensuite été transférée sur la toile pour séchage par soufflage transversal Asten Velostar 800 se déplaçant à une vitesse de 567,5 m (1862 pieds) par minute. La nappe a été transportée sur un séchoir par soufflage transversal Honeycomb à une température d'environ 1770C (3500F) et séchée jusqu'à l'état sec final (environ 2 W d'humidité). La feuille de base résultante a été enroulée en un rouleau souple puis réunie avec une feuille de base similaire par frisure des bords pour produire une serviette à deux jets. EXEMPLE 2 Une serviette à deux jets a été faite comme dans l'exemple 1, excepté que le produit résultant à deux jets a été légèrement calandré sous une pression de 0,45 kg par 25,4 mm linéaire (environ 1 livre par pouce linéaire). EXEMPLE 3 Une serviette à deux jets a été faite comme dans l'exemple 2, excepté que la pression de calandrage était d'environ 26,1 kg par 25,4 mm (58 livres par pouce linéaire). EXEMPLE 4 Une serviette à deux jets a été faite comme dans l'exemple 2, excepté que la pression de calandrage était d'environ 50,4 kg (112 livres par pouce linéaire). EXEMPLE 5 Une serviette à trois jets a été faite en frisant ensemble trois jets d'une feuille de base faite selon l'exemple 1 et en calandrant légèrement le produit à trois jets. EXEMPLE 6 Une serviette à quatre jets a été faite en frisant ensemble quatre jets d'une feuille de base faite selon l'exemple 1 et en calandrant légèrement le produit à quatre jets. Les propriétés physiques des produits fabriqués comme indiqué ci-dessus ont été mesurées et les résultats sont rapportés dans le Tableau I ci-après. A titre de comparaison, les propriétés de certaines serviettes et chiffons disponibles dans le commerce sont indiquées dans le Tableau II. Tels qu'utilisés dans les Tableaux I et II, "Technologie" se réfère au procédé selon lequel le produit a été fabriqué "STNC" signifie séché par soufflage transversal non crêpé "STC" signifie séché par soufflage transversal crêpé ; et "PHC" signifie pressé humide crêpé. D'autres termes utilisés dans les Tableaux et leur signification sont les suivants "Pds base" est le poids de base du produit exprimé en grammes/m2 ; "Jets" signifie le nombre de jet(s) dans le produit ; "Traction SM" est la résistance à la rupture par traction dans le sens de machine exprimée en grammes par 7,62 cm (par 3 pouces) ; "Traction ST" est la résistance à la rupture par traction dans le sens travers, exprimée en grammes par 7,62 cm (par 3 pouces) ; "Cap Abs. Aqueuse" est la Vitesse d'Absorption Aqueuse exprimée en pourcentage pondéral ; "Vitesse Abs. Aqueuse" est la Vitesse d'Absorption Aqueuse exprimée en secondes ; "Cap Abs. Huile" est la Capacité d'Absorption d'Huile exprimée en pourcentage pondéral ; "Vitesse Abs. Huile" est la Vitesse d'Absorption d'Huile exprimée en secondes ; "Cal Sec" est le Calibre à Sec exprimé en mm ; "Cal Hum." est le Calibre Humide exprimé en mm ; et "Extens." est l'extensibilité dans le sens machine, exprimée en pourcentage d'allongement. TABLEAU I (Produits préparés à partir de jets selon l'invention) Produit Ex.l Ex.2 Ex.3 Ex.4 Ex.5 Ex.6 Technologie STNC STNC STNC STNC STNC STNC Pds base 44,70 43,85 42,41 42,50 65,4 84,5 Jets 2 2 2 2 3 4 Traction SM 4122 4012 3970 3959 5470 7630 Traction ST 4244 4098 3870 3885 5570 5460 Cap. Abs. Aqueuse 1060 1084 1104 1000 1060 1235 Vitesse Abs. Aqueuse 0,62 0,64 0,66 0,68 0,70 0,70 Cap Abs. Huile 435 430 395 300 445 445 Vitesse Abs. Huile 2,3 2,3 7,0 11,5 3,0 2,5 Cal Sec 0,91 0,63 0,41 0,31 1,01 1,25 Cal Hum. 0,82 0,71 0,62 0,57 1,09 1,37 Extens. 20,5 19,1 16,3 16,8 18,0 17,0 TABLEAU II (Produits disponibles dans le commerce) Produit BOUNTYR SURPASSR KLEENEXR KLEENEXR Technologie STC STNC PHC STNC Pds base 49,00 47,4 47 49 Jets 2 1 2 1 Traction SM 2415 6460 3145 3615 Traction ST 1810 4180 3305 3515 Cap. Abs. Aqueuse 1015 360 425 470 Vitesse Abs. Aqueuse 0,5 3,9 1,70 1,70 Cap Abs. Huile 550 305 275 275 Vitesse Abs. Huile 3,6 85,0 12,3 100,0 Cal Sec 0,66 0,49 0,29 0,35 Cal Hum. 0,66 0,44 0,29 0,48 Extens. 15,0 5,0 24,0 5,0 Ces résultats montrent que les produits non crêpés à jets multiples préparés à partir des jets selon l'invention ont une calibre plus élevé (non calandré) que l'un quelconque des produits du commerce du Tableau II par suite du fait que le calibre est indépendant du poids de base, et un meilleur équilibre de propriétés, y compris la résistance et la capacité d'absorption. REVENDICATIONS 1- Feuille de base séchée par soufflage transversal et non crêpée ayant un Calibre à Sec qui est indépendant du poids de base de la feuille de base, ladite feuille de base ayant un Calibre à Sec d'environ 0,4 mm ou plus, une Capacité d'Absorption Aqueuse d'environ 500 W ou plus, et une extensibilité dans le sens machine d'environ 10 W ou plus. 2- Procédé de fabrication d'une feuille séchée par soufflage transversal et non crêpée comprenant (a) le dépôt d'une suspension aqueuse de fibres papetières sur une toile de formation poreuse qui retient les fibres mais permet à l'eau de passer au travers pour former une nappe humide (b) le déshydratation de la nappe jusqu'à une consistance d'environ 10 à environ 30 Oo (c) le transfert de la nappe déshydratée vers une toile pour séchage par soufflage transversal ayant un contour superficiel tridimensionnel de telle sorte que la profondeur du contour superficiel est sensiblement supérieure à l'épaisseur de la nappe humide, et la conformation de la nappe humide au contour superficiel de la toile pour séchage par soufflage transversal ; et (d) le séchage par soufflage transversal de la nappe, le Calibre à Sec de la nappe étant sensiblement indépendant du poids de base de la nappe. 3- Procédé selon la revendication 2, dans lequel le Calibre à Sec de la nappe est d'environ 0,4 mm ou plus. 4- Procédé selon la revendication 2, dans lequel la résistance à la rupture par traction dans le sens machine de la nappe est d'environ 1000 g ou plus. 5- Procédé selon la revendication 2, dans lequel le poids de base de la nappe est compris entre environ 10 et environ 50 g/m2. 6- Procédé selon la revendication 2, dans lequel le Calibre Humide de la nappe est d'environ 0,4 mm ou plus et est sensiblement indépendant du poids de base de la nappe. 7- Procédé selon la revendication 2, dans lequel la nappe a un poids de base compris entre environ 10 et environ 30 g/m2.